(57)【要約】  基材フィルムと、該基材フィルム上に設けられたマスク材層とを有するマスク一体型表面保護フィルムであって、前記マスク材層が、エチレン−酢酸ビニル共重合体樹脂、エチレン−アクリル酸メチル共重合体樹脂またはエチレン−アクリル酸ブチル共重合体樹脂であって、前記マスク材層の厚みが５０μｍ以下であることを特徴とする、マスク一体型表面保護フィルム。
2017082211.tif 000002
【特許請求の範囲】
【請求項１】
基材フィルムと、該基材フィルム上に設けられたマスク材層とを有するマスク一体型表面保護フィルムであって、前記マスク材層が、エチレン−酢酸ビニル共重合体樹脂、エチレン−アクリル酸メチル共重合体樹脂またはエチレン−アクリル酸ブチル共重合体樹脂であって、前記マスク材層の厚みが５０μｍ以下であることを特徴とする、マスク一体型表面保護フィルム。
【請求項２】
前記基材フィルムがポリスチレン樹脂であることを特徴とする請求項１に記載のマスク一体型表面保護フィルム。
【請求項３】
前記基材フィルムが単層の硬化アクリル樹脂フィルムであって、前記マスク材層の厚みが１０μｍ以下であることを特徴とする請求項１に記載のマスク一体型表面保護フィルム。
【請求項４】
前記基材フィルムが複層であって、該基材フィルムのうち前記マスク材層から最も離れて位置する層が高弾性率層であって、前記マスク材層に最も近い層が低弾性率層であり、前記マスク材層の厚みが１０μｍ以下であることを特徴とする請求項１に記載のマスク一体型表面保護フィルム。
【請求項５】
前記低弾性率層がエチレン−酢酸ビニル共重合体樹脂、エチレン−アクリル酸メチル共重合体樹脂またはエチレン−アクリル酸ブチル共重合体樹脂であることを特徴とする請求項４に記載のマスク一体型表面保護フィルム。
【請求項６】
前記エチレン−酢酸ビニル共重合体樹脂、エチレン−アクリル酸メチル共重合体樹脂またはエチレン−アクリル酸ブチル共重合体樹脂のエチレン含有率が５０〜８０重量％であることを特徴とする請求項１〜５のいずれか１項に記載のマスク一体型表面保護フィルム。
【請求項７】
前記マスク一体型表面保護フィルムがプラズマダイシング用であることを特徴とする、請求項１〜６のいずれか１項に記載のマスク一体型表面保護フィルム。
【請求項８】
下記工程（ａ）〜（ｄ）を含む半導体チップの製造に用いられるマスク一体型表面保護フィルムであって、当該マスク一体型表面保護フィルムが、基材フィルムと、該基材フィルム上に設けられたマスク材層とを有し、該マスク材層の厚みが５０μｍ以下であることを特徴とする、マスク一体型表面保護フィルム：
（ａ）マスク一体型表面保護フィルムを半導体ウェハのパターン面側に貼り合せた状態で、該半導体ウェハの裏面を研削し、研削した半導体ウェハの裏面にウェハ固定テープを貼り合わせ、リングフレームで支持固定する工程、
（ｂ）前記マスク一体型表面保護フィルムから前記基材フィルムを剥離してマスク材層を表面に露出させた後、該マスク材層のうち半導体ウェハのストリートに相当する部分をレーザーにより切断して半導体ウェハのストリートを開口する工程、又は、前記マスク一体型表面保護フィルムのうち半導体ウェハのストリートに相当する部分をレーザーで切断して半導体ウェハのストリートを開口した後、該マスク一体型表面保護フィルムから前記基材フィルムを剥離してマスク材層を表面に露出させる工程、
（ｃ）ＳＦ６プラズマにより半導体ウェハを前記ストリートで分断して半導体チップに個片化するプラズマダイシング工程、及び、
（ｄ）Ｏ２プラズマにより前記マスク材層を除去するアッシング工程。
【請求項９】
前記マスク材層が、エチレン−酢酸ビニル共重合体樹脂、エチレン−アクリル酸メチル共重合体樹脂またはエチレン−アクリル酸ブチル共重合体樹脂であることを特徴とする請求項８に記載のマスク一体型表面保護フィルム。
【請求項１０】
前記基材フィルムがポリスチレン樹脂であって、前記工程（ａ）のマスク一体型表面保護フィルムの半導体ウェハのパターン面側への貼り合せが、５０℃〜１００℃での加熱貼り合わせであることを特徴とする請求項８または９に記載のマスク一体型表面保護フィルム。
【請求項１１】
前記基材フィルムが単層の硬化アクリル樹脂フィルムであって、前記マスク材層の厚みが１０μｍ以下であることを特徴とする請求項８または９に記載のマスク一体型表面保護フィルム。
【請求項１２】
前記基材フィルムが複層であって、該基材フィルムのうち前記マスク材層から最も離れて位置する層が高弾性率層であって、前記マスク材層に最も近い層が低弾性率層であり、前記マスク材層の厚みが１０μｍ以下であることを特徴とする請求項８または９に記載のマスク一体型表面保護フィルム。
【請求項１３】
前記低弾性率層がエチレン−酢酸ビニル共重合体樹脂、エチレン−アクリル酸メチル共重合体樹脂またはエチレン−アクリル酸ブチル共重合体樹脂であることを特徴とする請求項１２に記載のマスク一体型表面保護フィルム。
【請求項１４】
前記エチレン−酢酸ビニル共重合体樹脂、エチレン−アクリル酸メチル共重合体樹脂またはエチレン−アクリル酸ブチル共重合体樹脂のエチレン含有率が５０〜８０重量％であることを特徴とする請求項９または請求項１３に記載のマスク一体型表面保護フィルム。
【発明の詳細な説明】
【技術分野】
【０００１】
本発明は、マスク一体型表面保護フィルムに関する。
【背景技術】
【０００２】
最近の半導体チップの薄膜化・小チップ化への進化はめざましい。特に、メモリカードやスマートカードの様な半導体ＩＣチップが内蔵されたＩＣカードでは薄膜化が要求され、また、ＬＥＤ・ＬＣＤ駆動用デバイスなどでは小チップ化が要求されている。今後これらの需要が増えるにつれ半導体チップの薄膜化・小チップ化のニーズはより一層高まるものと考えられる。【０００３】
これらの半導体チップは、半導体ウェハをバックグラインド工程やエッチング工程等において所定厚みに薄膜化した後、ダイシング工程を経て個々のチップに分割することにより得られる。このダイシング工程においては、ダイシングブレードにより切断されるブレードダイシング方式が用いられてきた。ブレードダイシング方式では切断時にブレードによる切削抵抗が半導体ウェハに直接かかる。そのため、この切削抵抗によって半導体チップに微小な欠け（チッピング）が発生することがある。チッピングの発生は半導体チップの外観を損なうだけでなく、場合によっては抗折強度不足によるピックアップ時のチップ破損を招き、チップ上の回路パターンまで破損する可能性がある。また、ブレードによる物理的なダイシング工程では、チップ同士の間隔であるカーフ（スクライブライン、ストリートともいう）の幅を厚みのあるブレード幅よりも狭小化することができない。この結果、一枚のウェハから取ることができるチップの数（収率）は少なくなる。さらにウェハの加工時間が長いことも問題であった。【０００４】
ブレードダイシング方式以外にも、ダイシング工程には様々な方式が利用されている。例えば、ウェハを薄膜化した後にダイシングを行う難しさに鑑みて、先に所定の厚み分だけウェハに溝を形成しておき、その後に研削加工を行って薄膜化とチップへの個片化を同時に行うＤＢＧ（先ダイシング）方式がある。この方式によれば、カーフ幅はブレードダイシング方式と同程度である。しかし、チップの抗折強度が向上するためチップの破損を抑えることができるというメリットがある。【０００５】
また、ダイシングをレーザーで行うレーザーダイシング方式がある。レーザーダイシング方式によれば、カーフ幅を狭くでき、またダイシングをドライプロセスで実施できるメリットもある。しかし、レーザーによる切断時の昇華物でウェハ表面が汚れるという不都合があり、所定の液状保護材でウェハ表面を保護する前処理を要する場合がある。また、ドライプロセスといっても完全なドライプロセスを実現するには至っていない。さらに、レーザーダイシング方式はブレードダイシング方式よりも処理速度を高速化できる。しかし、１ラインずつ加工することには変わりはなく、極小チップの製造にはそれなりに時間がかかる。【０００６】
また、ダイシングを水圧で行うウォータージェット方式などのウェットプロセスを用いる方式もある。この方式では、ＭＥＭＳデバイスやＣＭＯＳセンサーなどの表面汚染を高度に抑えることが必要な材料において、問題が起きる可能性がある。またカーフ幅の狭小化には限度があり、得られるチップの収率も低くなる。【０００７】
また、ウェハの厚み方向にレーザーで改質層を形成し、エキスパンドして分断し、個片化するステルスダイシング方式も知られている。この方式は、カーフ幅をゼロにでき、ドライで加工できるというメリットがある。しかしながら、改質層形成時の熱履歴によりチップ抗折強度が低下する傾向があり、また、エキスパンドして分断する際にシリコン屑が発生する場合がある。さらに、隣接チップとのぶつかりが抗折強度不足を引き起こす可能性がある。【０００８】
さらにステルスダイシングと先ダイシングを併せた方式として、薄膜化の前に所定の厚み分だけ改質層を形成しておき、その後に裏面から研削加工を行って薄膜化とチップへの個片化を同時に行う狭スクライブ幅対応チップ個片化方式がある。この技術は、上記プロセスのデメリットを改善したものであり、ウェハ裏面研削加工中に応力でシリコンの改質層が劈開し個片化するため、カーフ幅がゼロでありチップ収率は高く、抗折強度も向上するというメリットがある。しかし、裏面研削加工中に個片化されるため、チップ端面が隣接チップとぶつかってチップコーナーが欠ける現象が見られる場合がある。【０００９】
また、プラズマダイシング方式の技術が提案されている（例えば、特許文献１参照）。プラズマダイシング方式は、マスクで覆っていない箇所をプラズマで選択的にエッチングすることで、半導体ウェハを分割する方法である。このダイシング方式を用いると、選択的にチップの分断が可能であり、スクライブラインが曲がっていても問題なく分断できる。また、半導体ウェハのエッチングレートが非常に高いことから近年ではチップの分断に最適なプロセスの１つとされてきた。
【先行技術文献】
【特許文献】
【００１０】
【特許文献１】特開２００７−１９３８５号公報
【発明の概要】
【発明が解決しようとする課題】
【００１１】
プラズマダイシング方式では、六フッ化硫黄（ＳＦ６）や四フッ化炭素（ＣＦ４）など、ウェハとの反応性が非常に高いフッ素系のガスをプラズマ発生用ガスとして用いている。そのため、その高いエッチングレートから、エッチングしない面に対してマスクによる保護が必須であり、事前にマスク形成が必要となる。【００１２】
このマスク形成には、特許文献１にも記載があるように、ウェハの表面にレジストを塗布した後、ストリートに相当する部分をフォトリソグラフィプロセスで除去してマスクとする技術が一般的に用いられる。そのため、プラズマダイシングを行うためには、プラズマダイシング設備以外のフォトリソ工程・設備が必要で、チップコストが上昇するという問題がある。また、プラズマエッチング後にレジスト膜が残った状態であるため、レジスト除去のために大量の溶剤を用いる必要があり、レジストを除去できなかった場合には糊残りとなって不良チップが生じるおそれもあった。さらに、レジストによるマスキング工程を経るため、全体の処理プロセスが長くなるという不都合もあった。【００１３】
本発明は、プラズマダイシング方式を用いた半導体チップの製造において、フォトリソグラフィプロセスによるマスク形成を不要とするマスク一体型の表面保護フィルムであって、半導体ウェハのパターン面に貼り合わせることにより、半導体ウェハの薄膜化工程（裏面研削工程）においては当該パターン面に良好に密着してパターン面を効果的に保護することができ、上記薄膜化工程後におけるマスク材層と基材フィルムとの剥離性も良好で、これによりマスク材層をウェハ表面に簡単に露出させることができ、ＳＦ６プラズマによってウェハをチップへとより確実に、高精度にダイシングすることを可能とし、さらにプラズマダイシング後（ウェハの分割後）においてはＯ２プラズマによってマスク材をより確実にかつ短時間で除去することができ、結果、不良チップの発生を高度に抑えることを可能とするマスク一体型表面保護フィルムを提供することを目的とする。
【課題を解決するための手段】
【００１４】
本発明の上記課題は以下の手段によって解決することができる。
［１］基材フィルムと、該基材フィルム上に設けられたマスク材層とを有するマスク一体型表面保護フィルムであって、前記マスク材層が、エチレン−酢酸ビニル共重合体樹脂、エチレン−アクリル酸メチル共重合体樹脂またはエチレン−アクリル酸ブチル共重合体樹脂であって、前記マスク材層の厚みが５０μｍ以下であることを特徴とする、マスク一体型表面保護フィルム。
［２］前記基材フィルムがポリスチレン樹脂であることを特徴とする［１］に記載のマスク一体型表面保護フィルム。
［３］前記基材フィルムが単層の硬化アクリル樹脂フィルムであって、前記マスク材層の厚みが１０μｍ以下であることを特徴とする［１］に記載のマスク一体型表面保護フィルム。
［４］前記基材フィルムが複層であって、該基材フィルムのうち前記マスク材層から最も離れて位置する層が高弾性率層であって、前記マスク材層に最も近い層が低弾性率層であり、前記マスク材層の厚みが１０μｍ以下であることを特徴とする［１］に記載のマスク一体型表面保護フィルム。
［５］前記低弾性率層がエチレン−酢酸ビニル共重合体樹脂、エチレン−アクリル酸メチル共重合体樹脂またはエチレン−アクリル酸ブチル共重合体樹脂であることを特徴とする［４］に記載のマスク一体型表面保護フィルム。
［６］前記エチレン−酢酸ビニル共重合体樹脂、エチレン−アクリル酸メチル共重合体樹脂またはエチレン−アクリル酸ブチル共重合体樹脂のエチレン含有率が５０〜８０重量％であることを特徴とする［１］〜［５］のいずれか１項に記載のマスク一体型表面保護フィルム。
［７］前記マスク一体型表面保護フィルムがプラズマダイシング用であることを特徴とする、［１］〜［６］のいずれか１項に記載のマスク一体型表面保護フィルム。
［８］下記工程（ａ）〜（ｄ）を含む半導体チップの製造に用いられるマスク一体型表面保護フィルムであって、当該マスク一体型表面保護フィルムが、基材フィルムと、該基材フィルム上に設けられたマスク材層とを有し、該マスク材層の厚みが５０μｍ以下であることを特徴とする、マスク一体型表面保護フィルム：
（ａ）マスク一体型表面保護フィルムを半導体ウェハのパターン面側に貼り合せた状態で、該半導体ウェハの裏面を研削し、研削した半導体ウェハの裏面にウェハ固定テープを貼り合わせ、リングフレームで支持固定する工程、
（ｂ）前記マスク一体型表面保護フィルムから前記基材フィルムを剥離してマスク材層を表面に露出させた後、該マスク材層のうち半導体ウェハのストリートに相当する部分をレーザーにより切断して半導体ウェハのストリートを開口する工程、又は、前記マスク一体型表面保護フィルムのうち半導体ウェハのストリートに相当する部分をレーザーで切断して半導体ウェハのストリートを開口した後、該マスク一体型表面保護フィルムから前記基材フィルムを剥離してマスク材層を表面に露出させる工程、
（ｃ）ＳＦ６プラズマにより半導体ウェハを前記ストリートで分断して半導体チップに個片化するプラズマダイシング工程、及び、
（ｄ）Ｏ２プラズマにより前記マスク材層を除去するアッシング工程。
［９］前記マスク材層が、エチレン−酢酸ビニル共重合体（ＥＶＡ）樹脂、エチレン−アクリル酸メチル共重合体（ＥＭＡ）樹脂またはエチレン−アクリル酸ブチル共重合体（ＥＢＡ）樹脂であることを特徴とする［８］に記載のマスク一体型表面保護フィルム。
［１０］前記基材フィルムがポリスチレン樹脂であって、前記工程（ａ）のマスク一体型表面保護フィルムの半導体ウェハのパターン面側への貼り合せが、５０℃〜１００℃での加熱貼り合わせであることを特徴とする［８］または［９］に記載のマスク一体型表面保護フィルム。
［１１］前記基材フィルムが単層の硬化アクリル樹脂フィルムであって、前記マスク材層の厚みが１０μｍ以下であることを特徴とする［８］または［９］に記載のマスク一体型表面保護フィルム。
［１２］前記基材フィルムが複層であって、該基材フィルムのうち前記マスク材層から最も離れて位置する層が高弾性率層であって、前記マスク材層に最も近い層が低弾性率層であり、前記マスク材層の厚みが１０μｍ以下であることを特徴とする［８］または［９］に記載のマスク一体型表面保護フィルム。
［１３］前記低弾性率層がエチレン−酢酸ビニル共重合体（ＥＶＡ）樹脂、エチレン−アクリル酸メチル共重合体（ＥＭＡ）樹脂またはエチレン−アクリル酸ブチル共重合体（ＥＢＡ）樹脂であることを特徴とする［１２］に記載のマスク一体型表面保護フィルム。
［１４］前記ＥＶＡ樹脂、ＥＭＡ樹脂またはＥＢＡ樹脂のエチレン含有率が５０〜８０重量％であることを特徴とする［９］または［１３］に記載のマスク一体型表面保護フィルム。
【発明の効果】
【００１５】
本発明のマスク一体型表面保護フィルムは、プラズマダイシング方式を用いた半導体チップの製造において、フォトリソグラフィプロセスによるマスク形成を不要とする表面保護フィルムである。本発明のマスク一体型の表面保護フィルムは、半導体ウェハのパターン面に貼り合わせることにより、ウェハの薄膜化工程においては当該パターン面に良好に密着してパターン面を効果的に保護することができる。本発明のマスク一体型の表面保護フィルムは、上記薄膜化工程後におけるマスク材層と基材フィルムとの剥離性も良好で、これによりマスク材層をウェハ表面に簡単に露出させることができ、ＳＦ６プラズマによってウェハをチップへとより確実に、高精度にダイシングすることを可能とする。さらにウェハ表面に露出させたマスク材層はＯ２プラズマによって、より確実にかつ短時間で除去することができる。結果、本発明のマスク一体型の表面保護テープを用いて半導体ウェハを加工することにより、不良チップの発生を高度に抑えることが可能となる。
本発明の上記及び他の特徴及び利点は、適宜添付の図面を参照して、下記の記載からより明らかになるであろう。
【図面の簡単な説明】
【００１６】
【図１】図１は、本発明のマスク一体型表面保護フィルムを使用する第１実施形態において、半導体ウェハへの表面保護テープ貼合までの工程を説明する概略断面図である。同図において、分図１（ａ）は半導体ウェハを示し、分図１（ｂ）は半導体ウェハにマスク一体型表面保護フィルムを貼合する様子を示し、分図１（ｃ）はマスク一体型表面保護フィルムを貼合した半導体ウェハを示す。
【図２】図２は、本発明のマスク一体型表面保護フィルムを使用する第１実施形態において、半導体ウェハの薄膜化と固定までの工程を説明する概略断面図である。同図において、分図２（ａ）は半導体ウェハの薄膜化処理を示し、分図２（ｂ）は薄膜化処理した半導体ウェハにウェハ固定テープを貼合する様子を示し、分図２（ｃ）は半導体ウェハをリングフレームに固定した状態を示す。
【図３】図３は、本発明のマスク一体型表面保護フィルムを使用する第１実施形態におけるマスク形成までの工程を説明する概略断面図である。同図において、分図３（ａ）はマスク一体型表面保護フィルムからマスク材層を残して基材フィルムを引き剥がす様子を示し、分図３（ｂ）はマスク一体型表面保護フィルムのマスク材層が剥き出しになった状態を示し、分図３（ｃ）はレーザーでストリート部分に相当するマスク材層を切除する工程を示す。
【図４】図４は、本発明のマスク一体型表面保護フィルムを使用する第１実施形態におけるプラズマダイシングとプラズマアッシングの工程を説明する概略断面図である。同図において、分図４（ａ）はプラズマダイシングを行う様子を示し、分図４（ｂ）はチップに個片化された状態を示し、分図４（ｃ）はプラズマアッシングを行う様子を示す。
【図５】図５は、本発明のマスク一体型表面保護フィルムを使用する第１実施形態におけるチップをピックアップするまでの工程を説明する概略断面図である。同図において、分図５（ａ）はマスク材層が除去された状態を示し、分図５（ｂ）はチップをピックアップする様子を示す。
【図６】図６は、本発明のマスク一体型表面保護フィルムを使用する第２実施形態におけるレーザーでストリート開口を行う前後の状態を説明する概略断面図である。同図において、分図６（ａ）は半導体ウェハの表裏両面をそれぞれマスク一体型表面保護フィルムとウェハ固定テープとで被覆し固定した状態を示し、分図６（ｂ）はレーザーでストリート部分に相当するマスク材層及び基材フィルムを切除する工程を示し、分図６（ｃ）はマスク一体型表面保護フィルムからマスク材層を残して基材フィルムを引き剥がす様子を示す。
【発明を実施するための形態】
【００１７】
本発明のマスク一体型表面保護フィルムは、半導体ウェハをプラズマダイシングして半導体チップを得る方法に好適に用いられる。以下に説明するように、本発明のマスク一体型表面保護フィルムを用いることにより、プラズマダイシング工程に先立つフォトリソグラフィプロセスが不要となり、半導体チップないし半導体製品の製造コストを大幅に抑えることができる。
【００１８】
本発明のマスク一体型表面保護フィルムは、基材フィルムと、該基材フィルム上に設けられたマスク材層とを有し、該マスク材層の厚みが５０μｍ以下である。本発明のマスク一体型表面保護フィルムは、少なくとも下記工程（ａ）〜（ｄ）を含む半導体チップの製造に用いられることが好ましい。
（ａ）本発明のマスク一体型表面保護フィルムを半導体ウェハのパターン面側に貼り合せた状態で、該半導体ウェハの裏面を研削し、研削した半導体ウェハの裏面にウェハ固定テープを貼り合わせ、リングフレームで支持固定する工程、
（ｂ）前記マスク一体型表面保護フィルムから前記基材フィルムを剥離してマスク材層を表面に露出させた後、該マスク材層のうち半導体ウェハのストリートに相当する部分をレーザーにより切断して半導体ウェハのストリートを開口する工程、又は、前記マスク一体型表面保護フィルムのうち半導体ウェハのストリートに相当する部分をレーザーで切断して半導体ウェハのストリートを開口した後、該マスク一体型表面保護フィルムから前記基材フィルムを剥離してマスク材層を表面に露出させる工程、
（ｃ）ＳＦ６プラズマにより半導体ウェハを前記ストリートで分断して半導体チップに個片化するプラズマダイシング工程、及び、
（ｄ）Ｏ２プラズマにより前記マスク材層を除去するアッシング工程。
【００１９】
本発明のマスク一体型表面保護フィルムが適用される上記半導体チップの製造方法は、上記工程（ｄ）の後、下記工程（ｅ）を含むことが好ましい。また下記工程（ｅ）を含む場合、当該工程（ｅ）の後、さらに下記工程（ｆ）を含むことが好ましい。
（ｅ）ウェハ固定テープから半導体チップをピックアップする工程
（ｆ）ピックアップした半導体チップをダイボンディング工程に移行する工程
【００２０】
本発明のマスク一体型表面保護フィルムは、上述の通り基材フィルムと、この基材フィルム上に設けられたマスク材層とを有する。本明細書において、基材フィルムのみを「表面保護テープ」と呼ぶことがある。すなわち、本発明のマスク一体型表面保護フィルムは、表面保護テープ（基材フィルム層）上に、マスク材層が設けられた積層構造のフィルムである。
【００２１】
本発明のマスク一体型表面保護フィルムを用いた半導体チップの製造方法（以下、単に「本発明が適用される製造方法」という。）について、その好ましい実施形態を、図面を参照して以下に説明するが、本発明は、本発明で規定されること以外は下記実施形態に限定されるものではない。また、各図面に示される形態は、本発明の理解を容易にするための模式図であり、各部材のサイズ、厚み、ないしは相対的な大小関係等は説明の便宜上大小を変えている場合があり、実際の関係をそのまま示すものではない。また、本発明で規定する事項以外はこれらの図面に示された外形、形状に限定されるものでもない。
【００２２】
本発明が適用される製造方法の好ましい実施形態は、下記に示す第１および第２の実施形態に分類することができる。
なお、下記の実施形態に用いる装置及び材料等は、特に断りのない限り、従来から半導体ウェハの加工に用いられている通常の装置及び材料等を使用することができ、その使用条件も通常の使用方法の範囲内で目的に応じて適宜に設定、好適化することができる。また、各実施形態で共通する材質、構造、方法、効果などについては重複記載を省略する。
【００２３】
＜第１実施形態［図１〜図５］＞
本発明が適用される製造方法の第１の実施形態を図１〜図５を参照して説明する。
半導体ウェハ１は、その表面Ｓに半導体素子の回路などが形成されたパターン面２を有している（図１(ａ)参照）。このパターン面２には、基材フィルム３ａ上にマスク材層３ｂを設けたマスク一体型表面保護フィルム３を貼合し（図１(ｂ)参照）、パターン面２が本発明のマスク一体型表面保護フィルム３で被覆された半導体ウェハ１を得る（図１(ｃ)参照）。
【００２４】
次に、半導体ウェハ１の裏面Ｂをウェハ研削装置Ｍ１で研削し、半導体ウェハ１の厚みを薄くする（図２(ａ)参照）。その研削した裏面Ｂにはウェハ固定テープ４を貼り合わせて（図２(ｂ)参照）、リングフレームＦに支持固定する（図２(ｃ)参照）。
【００２５】
半導体ウェハ１からマスク一体型表面保護フィルム３の基材フィルム３ａを剥離するとともにそのマスク材層３ｂは半導体ウェハ１に残して（図３(ａ)参照）、マスク材層３ｂを剥き出しにする（図３(ｂ)参照）。そして、表面Ｓの側からパターン面２に格子状等に適宜形成された複数のストリート（図示せず）に対してＣＯ２レーザーＬを照射して、マスク材層３ｂのストリートに相当する部分を除去し、半導体ウェハのストリートを開口する（図３(ｃ)参照）。
【００２６】
次に、表面Ｓ側からＳＦ６ガスのプラズマＰ１による処理を行いストリート部分で剥き出しになった半導体ウェハ１をエッチングし（図４(ａ)参照）、個々のチップ７に分割して個片化する（図４(ｂ)参照）。次いでＯ２ガスのプラズマＰ２によってアッシングを行い（図４(ｃ)参照）、表面Ｓに残ったマスク材層３ｂを取り除く（図５(ａ)参照）。そして最後に個片化されたチップ７をピンＭ２により突き上げコレットＭ３により吸着してピックアップする（図５(ｂ)参照）。
【００２７】
ここで、ＳＦ６ガスを用いた半導体ウェハのＳｉのエッチングプロセスはＢＯＳＣＨプロセスとも呼ばれ、露出したＳｉと、ＳＦ６をプラズマ化して生成したＦ原子とを反応させ、四フッ化ケイ素（ＳｉＦ４）として除去するものであり、リアクティブイオンエッチング（ＲＩＥ）とも呼ばれる。一方、Ｏ２プラズマによる除去は、半導体製造プロセス中ではプラズマクリーナーとしても用いられる方法でアッシング（灰化）とも呼ばれ、対有機物除去の手法の一つである。半導体デバイス表面に残った有機物残渣をクリーニングするために行われる。
【００２８】
次に上記方法で用いた材料について説明する。なお、下記で説明する材料は、本発明のマスク一体型表面保護フィルムすべてに適用可能な材料であり、マスク一体型表面保護フィルムを上記方法に用いる場合に限定して適用される材料ではない。
【００２９】
半導体ウェハ１は、片面に半導体素子の回路などが形成されたパターン面２を有するシリコンウェハなどであり、パターン面２は、半導体素子の回路などが形成された面であって、平面視においてストリートを有する。
【００３０】
本発明のマスク一体型表面保護フィルム３は、基材フィルム３ａ上にマスク材層３ｂが設けられた構成を有し、パターン面２に形成された半導体素子を保護する機能を有する。即ち、後工程のウェハ薄膜化工程（裏面研削工程）ではパターン面２で半導体ウェハ１を支持してウェハの裏面が研削されるため、マスク一体型表面保護フィルム３はこの研削時の負荷に耐える必要がある。そのため、マスク一体型表面保護フィルム３は単なるレジスト膜等とは異なり、パターン面に形成される素子を被覆するだけの厚みがあって、その押圧抵抗は低く、また研削時のダストや研削水などの浸入が起こらないように素子を密着できるだけの密着性が高いものである。
特に、本発明のマスク一体型表面保護フィルム３は、マスク材層３ｂの厚さを５０μｍ以下と薄膜化することにより、マスク材層の除去工程に要する時間を短縮し、製造におけるコストの削減、効率化を可能としている。このため、本発明のマスク一体型表面保護フィルム３では、ウェハの裏面研削工程における、パターン面の凹凸に対する本発明のマスク一体型表面保護フィルムの追従性の確保、シーページ防止及びダスト侵入防止に対しては、主に基材フィルム３ａがその性能を担っている。
【００３１】
本発明のマスク一体型表面保護フィルム３に用いられる基材フィルム３ａは、樹脂製フィルムからなり、上記の性能を満たすかぎり、特に限定されず、樹脂そのものが上記性能を示すものであっても、他の添加物を加えることにより、上記性能となるものであっても良い。また、基材フィルム３ａは硬化性樹脂を製膜、硬化したものであっても、熱可塑性樹脂を製膜したものであっても良い。
【００３２】
基材フィルム３ａが熱可塑性樹脂を製膜したものである場合、熱可塑性樹脂としては、ポリスチレン樹脂、ポリエチレンテレフタレート樹脂、ポリプロピレン樹脂が挙げられ、押出し法により基材フィルムを製造する際の押出し可能な温度という観点からポリスチレン樹脂が好ましい。
【００３３】
基材フィルム３ａが硬化性樹脂を製膜、硬化したものである場合、硬化性樹脂としては、光硬化性樹脂、熱硬化性樹脂等が用いられ、光硬化性樹脂が好ましく用いられる。
【００３４】
光硬化性樹脂としては、紫外線硬化型のアクリル系樹脂が好ましく挙げられ、例えば、光重合性のウレタンアクリレート系オリゴマーを主剤とした樹脂組成物が好ましく用いられる。ウレタンアクリレート系オリゴマーの質量平均分子量（Ｍｗ）は、１０００〜５００００が好ましく、２０００〜３００００がより好ましい。上記のウレタンアクリレート系オリゴマーは一種単独で、または二以上を組み合わせて用いることができる。
【００３５】
ウレタンアクリレート系オリゴマーは、ポリエステル型またはポリエーテル型などのポリオール化合物と、多価イソシアナート化合物（例えば、２，４−トリレンジイソシアナート、２，６−トリレンジイソシアナート、１，３−キシリレンジイソシアナート、１，４−キシリレンジイソシアナート、ジフェニルメタン４，４−ジイソシアナートなど）とを反応させて得られる末端イソシアナートウレタンプレポリマーに、ヒドロキシル基を有するアクリレートあるいはメタクリレート（例えば、２−ヒドロキシエチルアクリレート、２−ヒドロキシエチルメタクリレート、２−ヒドロキシプロピルアクリレート、２−ヒドロキシプロピルメタクリレート、ポリエチレングリコールアクリレート、ポリエチレングリコールメタクリレートなど）を反応させて得られる。
【００３６】
上記のようなウレタンアクリレート系オリゴマーのみでの製膜が困難な場合には、通常は、光重合性のモノマーで希釈して製膜した後、これを硬化して基材フィルム３ａを得ることが好ましい。
光重合性モノマーは、分子内に光重合性の二重結合を有するモノマーである。本発明では、イソボルニル（メタ）アクリレート、ジシクロペンテニル（メタ）アクリレート、フェニルヒドロキシプロピルアクリレート等の比較的嵩高い基を有する（メタ）アクリル酸エステル系化合物が好ましく用いられる。
【００３７】
光重合性モノマーは、ウレタンアクリレート系オリゴマー１００質量部に対して、好ましくは５〜９００質量部、さらに好ましくは１０〜５００質量部、特に好ましくは３０〜２００質量部の割合で配合される。
基材フィルム３ａを、上記の光硬化性樹脂から形成する場合には、該光硬化性樹脂に光重合開始剤を配合することにより、光照射による重合硬化時間ならびに光照射量を低減することができる。
【００３８】
光重合開始剤の使用量は、光硬化性樹脂の合計１００質量部に対して、好ましくは０．０５〜１５質量部、さらに好ましくは０．１〜１０質量部、特に好ましくは０．５〜５質量部である。上記硬化性樹脂は、基材フィルム３ａが上述の性能を示すよう、オリゴマーやモノマーを種々の組み合わせで配合することができる。具体的には、光硬化性樹脂の合計とは、ウレタンアクリレート系オリゴマー、光重合性モノマーの合計である。
【００３９】
また、上述の樹脂中に、炭酸カルシウム、シリカ、雲母などの無機フィラー、鉄、鉛等の金属フィラー、顔料や染料等の着色剤等の添加物が含有されていてもよい。
【００４０】
熱硬化性樹脂としては、例えば、ポリエステル樹脂、ポリエーテル樹脂等の比較的低分子量な樹脂に、硬化剤を配合したものが好ましく用いられる。好ましい質量平均分子量（Ｍｗ）としては１万〜１０万である。上記好ましい範囲内とすることで、より好適な凝集力に調整することができる。具体的には、分子量が１０万以下であると、適度な粘着性によりブロッキングの発生をより効果的に防止することができる。また、分子量が１万以上であると、架橋剤の配合量を増やすことなくフィルム化することで脆くないフィルムを作製することができ、クリーンルーム内での発塵の可能性をより低減することができる。
硬化剤としては、後述のマスク材層３ｂにおける硬化剤および含有量の記載を好ましく適用することができる。なかでもイソシアネート系硬化剤がより好ましい。
【００４１】
本発明では、基材フィルム３ａが、単層の硬化アクリル樹脂フィルムであることが好ましい。ここで、硬化アクリル樹脂フィルムとは、硬化されたアクリル系樹脂からなるフィルムであり、紫外線硬化されたアクリル系樹脂からなるフィルムであることが好ましい。硬化アクリル樹脂フィルムの製造方法は特に限定されないが、アクリル系樹脂を硬化することでフィルム状とすることが好ましい。
基材フィルム３ａが紫外線硬化されたアクリル系樹脂であると、マスク材層（好ましくはアクリル系マスク材層）と基材フィルム３ａとの接着強度を、通常用いられる基材フィルムとの接着強度に比べて低くなるように制御できるため、基材フィルム３ａを剥離する際に、マスク材層３ｂのみをウェハ上に容易に残すことができる。アクリル系マスク材層とは、後述の（メタ）アクリル系共重合体を含むマスク材や、エチレン−アクリル酸アルキルエステル共重合体等からなるマスク材層を意味する。
マスクを除去するアッシング工程時間を短縮する観点から、マスク材層３ｂの厚みは薄いことが好ましく、１０μｍ以下であることが好ましい。なお、マスク材層３ｂの現実的な厚みは、５μｍ以上である。
【００４２】
基材フィルム３ａが複層である場合、基材フィルムのうちマスク材層３ｂから最も離れて位置する層が高弾性率層であって、マスク材層３ｂに最も近い層が低弾性率層であることが好ましい。この場合も、上記と同様の観点から、マスク材層３ｂの厚みは薄いことが好ましく、１０μｍ以下であることが好ましい。なお、マスク材層３ｂの現実的な厚みは、５μｍ以上である。
なお、基材フィルム３ａが複層である場合、マスク一体型表面保護フィルム３は、高弾性率層、低弾性率層、マスク材層３ｂの順に積層されていることが好ましく、高弾性率層と低弾性率層との間に下記その他の層を有していてもよい。
【００４３】
上記高弾性率層は、ポリスチレン樹脂若しくはポリエチレンテレフレート（ＰＥＴ）樹脂が好ましい。
また、上記低弾性率層は、エチレン−酢酸ビニル共重合体樹脂またはエチレン−アクリル酸アルキルエステル共重合体樹脂が好ましく、エチレン−酢酸ビニル共重合体（ＥＶＡ）樹脂、エチレン−アクリル酸メチル共重合体（ＥＭＡ）樹脂またはエチレン−アクリル酸ブチル共重合体（ＥＢＡ）樹脂がさらに好ましい。
低弾性率層に用いられるエチレン−酢酸ビニル共重合体樹脂およびエチレン−アクリル酸アルキルエステル共重合体樹脂のエチレン含有率は、５０〜８０重量％であることが好ましく、６０〜７５重量％であることがより好ましい。
なお、本明細書において「共重合体」とは、ランダム共重合体、交互共重合体、ブロック共重合体のいずれであってもよい。
【００４４】
基材フィルム３ａが複層である場合、高弾性率層と低弾性率層との間に有していてもよい層は、特に限定されず、プラスチックやゴム等からなる層を選択することができる。これらの層は、例えばポリエチレン、ポリプロピレン、エチレン−プロピレン共重合体、ポリブテン−１、ポリ−４−メチルペンテン−１、エチレン−酢酸ビニル共重合体、エチレン−アクリル酸共重合体、アイオノマー等のα−オレフィンの単独重合体または共重合体、あるいはこれらの混合物、ポリエチレンテレフタレート、ポリエチレンナフタレート、ポリフェニレンサルファイド、ポリエーテルイミド、ポリイミド、ポリカーボネート、ポリメチルメタクリレート、ポリウレタン、スチレン−エチレン−ブテン−もしくはペンテン系共重合体等の単体もしくは２種以上を混合させたもの、さらにこれらにこれら以外の樹脂や充填材、添加剤等が配合された樹脂組成物をその材質として挙げることができ、要求特性に応じて任意に選ぶことができる。低密度ポリエチレンとエチレン酢酸ビニル共重合体の積層体や、ポリプロピレンとポリエチレンテレフタレートの積層体、ポリエチレンテレフタレート、ポリエチレンナフタレートは好適な材質の一つである。
【００４５】
基材フィルム３ａが硬化性樹脂から製膜される場合、キャスト法により製造できる。
例えば、液状の樹脂（硬化前の樹脂、樹脂の溶液等）を剥離フィルム上に薄膜状にキャストした後に、薄膜状の樹脂上にさらに剥離フィルムを貼り合わせ、これを所定の手段によりフィルム化し、両面の剥離フィルムを除去することで基材フィルム３ａを製造できる。このような製法によれば、製膜時に樹脂にかかる応力が少なく、フィッシュアイの形成が少ない。また、膜厚の均一性も高く、厚み精度は通常２％以内になる。
また、基材フィルム３ａが熱可塑性樹脂から製膜される場合、一般的な押出し法を用いて製造できる。基材フィルム３ａを種々の樹脂を積層して得る場合には、共押出し法、ラミネート法などで製造される。この際、通常のラミネートフィルムの製法に於いて普通に行われている様に、樹脂と樹脂の間に接着層を設けても良い。
【００４６】
基材フィルム３ａの総厚さは、強伸度特性、放射線透過性の観点から２０〜２８０μｍが好ましく、２０〜２２５μｍがより好ましく、２０〜２００μｍがさらに好ましく、４５〜２００μｍがさらに好ましく、７５〜２００μｍが特に好ましく、８０〜１８０μｍが最も好ましい。
基材フィルム３ａが高弾性率層と低弾性率層を有する複層である場合、高弾性率層の厚さは、２０〜８０μｍが好ましく、２５〜７５μｍがより好ましく、低弾性率層の厚さは、２５〜２００μｍが好ましく、５０〜１５０μｍがより好ましい。
【００４７】
マスク材層３ｂは、パターン面２への貼着に際し半導体素子等を傷つけるものではなく、また、その除去の際に半導体素子等の破損や表面へのマスク材の残留を生じさせないものであり、かつプラズマダイシングに際しマスクとして機能する耐プラズマ性が必要である。
そのため、マスク材層３ｂは、こうした性質を有するものであれば特に制限されず、非硬化性のマスク材として熱可塑性樹脂を製膜したものを用いることができる。また、硬化性のマスク材として、硬化性樹脂を製膜、硬化したものや、放射線（好ましくは紫外線）硬化によりマスク材が三次元網状化を呈する紫外線硬化型や電子線のような電離性放射線硬化型等の放射線重合型のマスク材を用いることもできる。本発明においては、非硬化性のマスク材や、硬化性樹脂が好ましく用いられる。
なお、放射線とは紫外線のような光線や電子線のような電離性放射線を含む概念である。
【００４８】
マスク材層３ｂが熱可塑性樹脂を製膜したものである場合、熱可塑性樹脂としては、エチレン−酢酸ビニル共重合体樹脂またはエチレン−アクリル酸アルキルエステル共重合体樹脂が好ましく、エチレン−酢酸ビニル共重合体（ＥＶＡ）樹脂、エチレン−アクリル酸メチル共重合体（ＥＭＡ）樹脂またはエチレン−アクリル酸ブチル共重合体（ＥＢＡ）樹脂がより好ましい。
マスク材層３ｂに用いられるエチレン−酢酸ビニル共重合体樹脂およびエチレン−アクリル酸アルキルエステル共重合体樹脂のエチレン含有率は、５０〜８０重量％であることが好ましく、６０〜７５重量％であることがより好ましい。
【００４９】
特に、基材フィルム３ａが熱可塑性樹脂を製膜したものである場合に、マスク材層３ｂが熱可塑性樹脂を製膜したものであることが、共押出し法等により一度にマスク一体型表面保護フィルムを製造できる観点から好ましく、基材フィルム３ａがポリスチレン樹脂であって、マスク材層３ｂがエチレン−酢酸ビニル共重合体（ＥＶＡ）樹脂、エチレン−アクリル酸メチル共重合体（ＥＭＡ）樹脂またはエチレン−アクリル酸ブチル共重合体（ＥＢＡ）樹脂であるものがより好ましい。この場合、上記工程（ａ）におけるマスク一体型表面保護フィルムの半導体ウェハのパターン面側への貼り合わせ（貼合）は、５０℃〜１００℃での加熱貼り合わせであることが好ましい。
【００５０】
マスク材層３ｂが硬化性樹脂を製膜、硬化したものである場合、硬化性樹脂としては、（メタ）アクリル系共重合体及び硬化剤を含有するものが好ましい。
（メタ）アクリル系共重合体は、例えば、（メタ）アクリル酸およびまたは（メタ）アクリル酸エステルを重合体構成単位とする共重合体、或いは官能性単量体との共重合体、及びこれらの重合体の混合物等が挙げられる。これらの重合体の質量平均分子量は、１０万〜５０万程度が好ましい。
（メタ）アクリル系共重合体の全モノマー成分中、（メタ）アクリル酸エステル成分の割合は５０モル％以上が好ましく、７０モル％以上がより好ましく、８０モル％以上がさらに好ましい。また、（メタ）アクリル系共重合体のモノマー成分中、（メタ）アクリル酸エステル成分の割合が１００モル％でない場合、残部のモノマー成分は（メタ）アクリロイル基を重合性基として重合した形態で存在するモノマー成分（（メタ）アクリル酸由来の構成成分等）であることが好ましい。また、（メタ）アクリル系共重合体の全モノマー成分中、硬化剤と反応する官能基（例えば、ヒドロキシ基）を有する（メタ）アクリル酸エステル成分およびまたは（メタ）アクリル酸成分の合計の割合は、５モル％以上が好ましく、１０モル％以上がより好ましい。上限値は、３５モル％以下であることが好ましく、２５モル％以下であることがより好ましい。
上記（メタ）アクリル酸エステル成分は、（メタ）アクリル酸アルキルエステル（アルキル（メタ）アクリレートともいう）であることが好ましい。この（メタ）アクリル酸アルキルエステルを構成するアルキル基の炭素数は、１〜２０が好ましく、１〜１５がより好ましく、１〜１２がさらに好ましい。
マスク材層３ｂ中の（メタ）アクリル系共重合体の含有量（硬化剤と反応する前の状態に換算した含有量）は８０質量％以上が好ましく、９０質量％以上がより好ましく、９５〜９９．９質量％がさらに好ましい。
【００５１】
硬化剤は、（メタ）アクリル系共重合体が有する官能基と反応させて粘着力及び凝集力を調整するために用いられるものである。例えば、１，３−ビス（Ｎ，Ｎ−ジグリシジルアミノメチル）シクロヘキサン、１，３−ビス（Ｎ，Ｎ−ジグリシジルアミノメチル）トルエン、１，３−ビス（Ｎ，Ｎ−ジグリシジルアミノメチル）ベンゼン、Ｎ，Ｎ，Ｎ’，Ｎ’−テトラグリシジル−ｍ−キシレンジアミンなどの分子中に２個以上のエポキシ基を有するエポキシ化合物（以下、「エポキシ系硬化剤」ともいう。）、２，４−トリレンジイソシアネート、２，６−トリレンジイソシアネート、１，３−キシリレンジイソシアネート、１，４−キシレンジイソシアネート、ジフェニルメタン−４，４’−ジイソシアネートなどの分子中に２個以上のイソシアネート基を有するイソシアネート化合物（以下、「イソシアネート系硬化剤」ともいう。）、テトラメチロール−トリ−β−アジリジニルプロピオネート、トリメチロール−トリ−β−アジリジニルプロピオネート、トリメチロールプロパン−トリ−β−アジリジニルプロピオネート、トリメチロールプロパン−トリ−β−（２−メチルアジリジン）プロピオネートなどの分子中に２個以上のアジリジニル基を有するアジリジン系化合物等が挙げられる。硬化剤の添加量は、所望の粘着力に応じて調整すればよく、（メタ）アクリル系共重合体１００質量部に対して０．１〜５．０質量部が適当である。本発明のマスク一体型表面保護フィルムのマスク材層において、硬化剤は（メタ）アクリル系共重合体と反応した状態にある。
【００５２】
マスク材層３ｂの厚さは、５０μｍ以下である。これにより、Ｏ２プラズマによるアッシング処理時間を短縮することができる。パターン面２に形成された素子等の保護能をより高め、またパターン面への密着性をより高める観点からは、マスク材層３ｂの厚さは、５〜３０μｍが好ましく、５〜１０μｍがより好ましい。なお、デバイスの種類にもよるが、パターン表面の凹凸は概ね数μｍ〜１０μｍ程度であるため、マスク材層３ｂの厚さは、５〜１０μｍがより好ましい。
【００５３】
基材フィルム３ａとマスク材層３ｂとの層間には、基材フィルム３ａだけを引き剥がし易いように、密着性向上処理であるコロナ処理や、易接着プライマーコーティングなどは行わないことが好ましい。
また、同様の趣旨から、基材フィルム３ａの平滑面に対してマスク材層３ｂを積層することが好ましく、基材フィルム３ａの凹凸面（シボ面）に対してはマスク材層３ｂを積層しないことが好ましい。凹凸面に積層すると基材フィルム３ａに対するマスク材層３ｂの密着性が高まるからである。また、基材フィルム３ａとして、マスク材層３ｂとの間の剥離を容易にするセパレータを使用することも好ましい。
【００５４】
ウェハ固定テープ４は、半導体ウェハ１を保持し、プラズマダイシング工程にさらされても耐えうるプラズマ耐性が必要である。またピックアップ工程においては良好なピックアップ性や場合によってはエキスパンド性等も要求されるものである。また一般的にダイシングテープと称される従来のプラズマダイシング方式で利用される任意のダイシングテープを用いることができる。また、ピックアップ後のダイボンディング工程への移行を容易にするために、粘着剤層と基材フィルムとの間にダイボンディング用接着剤を積層したダイシンングダイボンディングテープを用いることもできる。
【００５５】
マスク材層３ｂを切断するレーザー照射には、紫外線または赤外線のレーザー光を照射するレーザー照射装置を用いることができる。このレーザー光照射装置は、半導体ウェハ１のストリートに沿って自在に移動可能なレーザー照射部が配設されており、マスク材層３ｂを除去するために適切に制御された出力のレーザーを照射できる。なかでもＣＯ２レーザーは数Ｗ〜数十Ｗの大出力を得ることが可能であり、本発明に好適に利用できる。
【００５６】
プラズマダイシングおよびプラズマアッシングを行うにはプラズマエッチング装置を用いることができる。プラズマエッチング装置は、半導体ウェハ１に対してドライエッチングを行い得る装置であって、真空チャンバ内に密閉処理空間をつくり、高周波側電極に半導体ウェハ１が載置され、その高周波側電極に対向して設けられたガス供給電極側からプラズマ発生用ガスが供給されるものである。高周波側電極に高周波電圧が印加されればガス供給電極と高周波側電極との間にプラズマが発生するため、このプラズマを利用する。発熱する高周波電極内には冷媒を循環させて、プラズマの熱による半導体ウェハ１の昇温を防止している。
【００５７】
上記半導体チップの製造方法（半導体ウェハの処理方法）によれば、パターン面を保護する表面保護テープ（基材フィルム）にプラズマダイシングにおけるマスク機能を持たせたことで、従来のプラズマダイシングプロセスで用いられていたレジストを設けるためのフォトリソ工程等が不要となる。特に表面保護テープを用いたため、マスクの形成に印刷や転写等の高度な位置合わせを要求される技術が不要であり、本発明のマスク一体型表面保護フィルムを簡単に半導体ウェハ表面に貼合でき、レーザー装置により簡単にマスクを形成できる。
また、マスク材層３ｂをＯ２プラズマで除去できるため、プラズマダイシングを行う装置と同じ装置でマスク部分の除去ができる。加えてパターン面２側（表面Ｓ側）からプラズマダイシングを行うため、ピッキング作業前にチップの上下を反転させる必要がない。これらの理由から設備を簡易化でき、プロセスコストを大幅に抑えることができる。
【００５８】
＜第２実施形態［図６］＞
第１実施形態では、マスク一体型表面保護フィルム３の基材フィルム３ａを剥がしてからＣＯ２レーザーでマスク材層３ｂを切断してストリート部分を開口していた。これに対し第２実施形態では、基材フィルム３ａを付けたままＣＯ２レーザーでその基材フィルム３ａとマスク材層３ｂの両層を切断してストリート部分を開口する点で第１実施形態と異なる。
【００５９】
即ち、半導体ウェハ１の表面Ｓ側にはマスク一体型表面保護フィルム３を貼合し、半導体ウェハ１の研削した裏面Ｂ側にはウェハ固定テープ４を貼合し、リングフレームＦに支持固定した（図２(ｃ)、図６(ａ)参照）後、表面Ｓ側から格子状等に適宜形成された複数のストリート（図示せず）に対してＣＯ２レーザーＬを照射して、マスク一体型表面保護フィルム３を除去しストリート部分を開口する（図６(ｂ)参照）。次に残ったマスク部分の基材フィルム３ａを取り除いてマスク材層３ｂを剥き出しにする（図６(ｃ)）。そしてプラズマダイシング工程に移行する。
【００６０】
マスク部分に残った基材フィルム３ａの除去は、別途準備した粘着テープを、除去すべき基材フィルム３ａに貼り付け、その粘着テープとともに基材フィルム３ａを除去する方法を採用すると簡単に基材フィルム３ａを取り除くことができて好ましい。
【００６１】
上記実施形態は本発明の一例であり、こうした形態に限定されるものではなく、本発明の趣旨に反しない限度において、各プロセスにおける公知のプロセスの付加や削除、変更等を行い得るものである。
【実施例】
【００６２】
以下、実施例に基づき本発明をさらに詳細に説明するが、本発明はこれに限定されるものでない。【００６３】
［実施例１］  マスク一体型表面保護フィルムの作製、半導体チップの製造
＜マスク一体型表面保護フィルムの作製＞
ポリスチレン樹脂（商品名：ＸＣ−５１５、ＤＩＣ株式会社製）とエチレン−ブチルアクリレートコポリマー（ＥＢＡ）樹脂（商品名：ＬＯＴＯＲＹＬ  ３０ＢＡ０２、アルケマ株式会社製、エチレン含有率：７０重量％）からなるマスク一体型表面保護フィルム３を、それぞれの厚みがポリスチレン樹脂：ＥＢＡ樹脂＝９０μｍ：１０μｍ、フィルム総厚１００μｍとなるよう、押出法により製膜した。以後、ポリスチレン樹脂層を基材フィルム３ａ、ＥＢＡ樹脂層をマスク材層３ｂとして用いる。【００６４】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルムを貼合した。貼合時の温度は８０℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルム３を貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープをポリスチレン層に貼りつけ、基材フィルム３ａ（ポリスチレン層）のみ剥離を行うことで、ウェハ上にマスク材層３ｂ（ＥＢＡ層）のみを残した。
次にＣＯ２レーザーでスクライブライン上のマスク材を除去し、スクライブラインを開口した。
その後、プラズマ発生用ガスとしてＳＦ６ガスを用い、シリコンウェハを１５μｍ／分のエッチング速度でダイシングできるように条件を調整し、マスク材層側からプラズマ照射した。このプラズマダイシングによりウェハを切断して個々のチップに分割した。次いでプラズマ発生用ガスとしてＯ２ガスを用い、１．５μｍ／分のエッチング速度でマスク材を除去できるように条件を調整し、１０分間のアッシングでマスク材を除去した。その後、ダイシングテープ側から紫外線を照射し（照射量２００ｍＪ／ｃｍ２）、ダイシングテープの粘着力を低減させ、チップをピックアップした。【００６５】
［実施例２］  マスク一体型表面保護フィルムの作製、半導体チップの製造
＜マスク一体型表面保護フィルムの作製＞
ポリスチレン樹脂（商品名：ＸＣ−５１５、ＤＩＣ株式会社製）とエチレン−酢酸ビニル共重合（ＥＶＡ）樹脂（商品名：ウルトラセン６３５、東ソー株式会社製、エチレン含有率：７５重量％）からなるマスク一体型表面保護フィルム３を、それぞれの厚みがポリスチレン樹脂：ＥＶＡ樹脂＝９５μｍ：５μｍ、フィルム総厚１００μｍとなるよう、押出法により製膜した。以後、ポリスチレン樹脂層を基材フィルム３ａ、ＥＶＡ樹脂層をマスク材層３ｂとして用いる。【００６６】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルム３を貼合した。貼合時の温度は８０℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルムを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープをポリスチレン樹脂層に貼りつけ、基材フィルム３ａ（ポリスチレン樹脂層）のみ剥離を行うことで、ウェハ上にマスク材層３ｂ（ＥＶＡ層）のみを残した。
その後、実施例１と同じ条件で、同様にして、スクライブラインを開口し、プラズマダイシング、アッシングを行い、チップをピックアップした。【００６７】
［実施例３］  マスク一体型表面保護フィルムの作製、半導体チップの製造
＜マスク一体型表面保護フィルムの作製＞
ポリスチレン樹脂（商品名：ＸＣ−５１５、ＤＩＣ株式会社製）とエチレン−酢酸ビニル共重合（ＥＶＡ）樹脂（商品名：ウルトラセン７５０、東ソー株式会社製、エチレン含有率：６８重量％）からなるマスク一体型表面保護フィルム３を、それぞれの厚みがポリスチレン樹脂：ＥＶＡ樹脂＝８０μｍ：２０μｍ、フィルム総厚１００μｍとなるよう、押出法により製膜した。以後、ポリスチレン樹脂層を基材フィルム３ａ、ＥＶＡ樹脂層をマスク材層３ｂとして用いる。【００６８】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルム３を貼合した。貼合時の温度は８０℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルムを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープをポリスチレン樹脂層に貼りつけ、基材フィルム３ａ（ポリスチレン樹脂層）のみ剥離を行うことで、ウェハ上にマスク材層３ｂ（ＥＶＡ層）のみを残した。
その後、Ｏ２プラズマの照射時間を１０分から２０分に代えた以外は実施例１と同様にして、スクライブラインを開口し、プラズマダイシング、アッシングを行い、チップをピックアップした。【００６９】
［実施例４］  マスク一体型表面保護フィルムの作製、半導体チップの製造
＜マスク一体型表面保護フィルムの作製＞
ポリエステル樹脂組成物（質量平均分子量：１．５万、ガラス転移温度（Ｔｇ）：４０℃）１００質量部に、硬化剤としてコロネートＬ（日本ポリウレタン工業株式会社製、イソシアネート系硬化剤）を１０質量部配合し、熱硬化性組成物Ａを得た。
上記熱硬化性組成物Ａを、剥離フィルム上に塗工し、乾燥させた。乾燥後の熱硬化性組成物Ａの上にさらに別の剥離フィルムを貼り合わせ、１週間養生して硬化させた後、両面の剥離フィルムから剥がすことで、フィルム状のキャストフィルムａ（基材フィルム３ａ）を得た。キャストフィルムａの乾燥後の厚さは１００μｍであった。【００７０】
アクリル酸を２０ｍｏｌ％、ブチルアクリレートを７０ｍｏｌ％、メチルアクリレート１０ｍｏｌ％を混合し、溶液中で重合することによりアクリル系共重合体（質量平均分子量：４０万、水酸基価：０ｍｇＫＯＨ／ｇ、酸価：４８．８ｍｇＫＯＨ／ｇ、Ｔｇ：−２３℃）を合成した。
このアクリル系共重合体の溶液に、該共重合体１００質量部に対して、硬化剤としてＴＥＴＲＡＤ−Ｘ（三菱ガス化学株式会社製、エポキシ系硬化剤）を２．０質量部配合し、粘着剤組成物Ｂ（マスク材）を得た。
得られた粘着剤組成物Ｂを剥離ライナー上に塗工して形成したマスク材層３ｂを、上記キャストフィルムａ（基材フィルム３ａ、厚さ１００μｍ）のフィルムに貼り合せ、厚さ１１０μｍのマスク一体型表面保護フィルム３を得た。【００７１】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルム３を貼合した。貼合時の温度は２４℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルムを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープをキャストフィルムａに貼りつけ、基材フィルム３ａ（キャストフィルムａ）のみ剥離を行うことで、ウェハ上にマスク材層３ｂのみを残した。
次にＣＯ２レーザーでスクライブライン上のマスク材の除去を行い、スクライブラインの開口を行った。
その後、プラズマ発生用ガスとしてＳＦ６ガスを用い、シリコンウェハを１５μｍ／分のエッチング速度でダイシングできるように条件を調整し、マスク材層側からプラズマ照射した。このプラズマダイシングによりウェハを切断して個々のチップに分割した。次いでプラズマ発生用ガスとしてＯ２ガスを用い、１．５μｍ／分のエッチング速度でマスク材を除去できるように条件を調整し、１０分間のアッシングでマスク材を除去した。その後、ダイシングテープ側から紫外線を照射し（照射量２００ｍＪ／ｃｍ２）、ダイシングテープの粘着力を低減させ、チップをピックアップした。【００７２】
［実施例５］  マスク一体型表面保護フィルムの作製、半導体チップの製造
＜マスク一体型表面保護フィルムの作製＞
ウレタンアクリレート系オリゴマー（商品名：ＣＮ９７３、アルケマ社製）１００質量部に対して、イソボルニルアクリレート６０質量部、フェニルヒドロキシプロピルアクリレート４０質量部、光重合開始剤（商品名：イルガキュア１８４、チバ・ガイギー社製）４．０質量部を配合し、光硬化性樹脂組成物を得た。
得られた光硬化性樹脂組成物を、５０μｍ厚のＰＥＴフィルム（商品名：ルミラー、東レ社製）の上に、厚みが１００μｍとなるように塗工して光硬化性樹脂層を形成した。その後、光硬化性樹脂層の上にさらに同じＰＥＴフィルムをラミネートし、その後、高圧水銀灯を用いて、光量３００ｍＪ／ｃｍ２の条件で紫外線を照射することでフィルム化した。その後、両面のＰＥＴフィルムを剥離することで、厚み１００μｍのキャストフィルムｂ（基材フィルム３ａ）を得た。【００７３】
アクリル酸を２０ｍｏｌ％、ブチルアクリレートを７０ｍｏｌ％、メチルアクリレート１０ｍｏｌ％を混合し、溶液中で重合することによりアクリル系共重合体（質量平均分子量：４０万、水酸基価：０ｍｇＫＯＨ／ｇ、酸価：４８．８ｍｇＫＯＨ／ｇ、Ｔｇ：−２３℃）を合成した。
このアクリル系共重合体の溶液に、該共重合体１００質量部に対して、硬化剤としてＴＥＴＲＡＤ−Ｘ（三菱ガス化学株式会社製、エポキシ系硬化剤）を２．０質量部配合し、粘着剤組成物Ｂ（マスク材）を得た。
得られた粘着剤組成物Ｂを剥離ライナー上に塗工して形成したマスク材層３ｂを、上記キャストフィルムｂ（基材フィルム３ａ、厚さ１００μｍ）のフィルムに貼り合せ、厚さ１１０μｍのマスク一体型表面保護フィルム３を得た。【００７４】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルム３を貼合した。貼合時の温度は２４℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルムを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープをキャストフィルムａに貼りつけ、基材フィルム３ａ（キャストフィルムｂ）のみ剥離を行うことで、ウェハ上にマスク材層３ｂのみを残した。
その後、実施例４と同じ条件で、同様にして、スクライブラインを開口し、プラズマダイシング、アッシングを行い、チップをピックアップした。【００７５】
［実施例６］  マスク一体型表面保護フィルムの作製、半導体チップの製造
厚み５０μｍ厚のポリエチレンテレフタレート（ＰＥＴ）フィルム（商品名：Ｇ２Ｃ、帝人デュポンフィルム株式会社製）上に押出法にて厚みが１４５μｍとなるようにエチレン−ブチルアクリレートコポリマー（ＥＢＡ）樹脂（商品名：ＬＯＴＯＲＹＬ  ３０ＢＡ０２、アルケマ株式会社製、エチレン含有率：７０重量％）を積層し、総厚１９５μｍの基材フィルム３ａを得た。ＰＥＴフィルムが高弾性率層であり、ＥＢＡ樹脂層が低弾性率層である。【００７６】
アクリル酸を２０ｍｏｌ％、ブチルアクリレートを７０ｍｏｌ％、メチルアクリレート１０ｍｏｌ％を混合し、溶液中で重合することによりアクリル系共重合体（質量平均分子量：４０万、水酸基価：０ｍｇＫＯＨ／ｇ、酸価：４８．８ｍｇＫＯＨ／ｇ、Ｔｇ：−２３℃）を合成した。
このアクリル系共重合体の溶液に、該共重合体１００質量部に対して、硬化剤としてＴＥＴＲＡＤ−Ｘ（三菱ガス化学株式会社製、エポキシ系硬化剤）を２．０質量部配合し、粘着剤組成物Ｂ（マスク材）を得た。
得られた粘着剤組成物Ｂを剥離ライナー上に乾燥後の厚みが５μｍ厚となるように塗工して形成したマスク材層３ｂを、上記基材フィルム３ａのＥＢＡ樹脂層側で貼り合せ、厚さ２００μｍのマスク一体型表面保護フィルム３を得た。【００７７】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルム３を貼合した。貼合時の温度は２４℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルムを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープを基材フィルムのＰＥＴフィルム上に貼りつけ、基材フィルム３ａ（ＰＥＴ＋ＥＢＡ）のみを剥離し、ウェハ上にマスク材層３ｂのみを残した。
次にＣＯ２レーザーでスクライブライン上のマスク材の除去を行い、スクライブラインの開口を行った。
その後、プラズマ発生用ガスとしてＳＦ６ガスを用い、シリコンウェハを１５μｍ／分のエッチング速度でダイシングできるように条件を調整し、マスク材層側からプラズマ照射した。このプラズマダイシングによりウェハを切断して個々のチップに分割した。次いでプラズマ発生用ガスとしてＯ２ガスを用い、１．５μｍ／分のエッチング速度でマスク材を除去できるように条件を調整し、１０分間のアッシングでマスク材を除去した。その後、ダイシングテープ側から紫外線を照射し（照射量２００ｍＪ／ｃｍ２）、ダイシングテープの粘着力を低減させ、チップをピックアップした。【００７８】
［比較例１］  厚さ８０μｍのマスク材層を有するマスク一体型表面保護フィルムの作製、半導体チップの製造
＜マスク一体型表面保護フィルムの作製＞
実施例１において、それぞれの厚みをポリスチレン樹脂：ＥＢＡ樹脂＝８０μｍ：８０μｍ、フィルム総厚を１６０μｍとした以外は実施例１と同様にして、ポリスチレン樹脂層（基材フィルム）とＥＢＡ樹脂層（マスク材層）が積層された、マスク一体型表面保護フィルムを得た。【００７９】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルムを貼合した。貼合時の温度は８０℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルムを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープをポリスチレン樹脂層に貼りつけ、基材フィルム（ポリスチレン樹脂層）のみ剥離を行うことで、ウェハ上にマスク材層（ＥＢＡ層）のみを残した。
次にＣＯ２レーザーでスクライブライン上のマスク材を除去し、スクライブラインを開口した。
その後、プラズマ発生用ガスとしてＳＦ６ガスを用い、シリコンウェハを１５μｍ／分のエッチング速度でダイシングできるように条件を調整し、マスク材層側からプラズマ照射した。このプラズマダイシングによりウェハを切断して個々のチップに分割した。次いで、実施例１と同じ条件にて３０分間のアッシングを行いマスク材を除去した。その後、ダイシングテープ側から紫外線を照射し（照射量２００ｍＪ／ｃｍ２）、ダイシングテープの粘着力を低減させ、チップをピックアップした。【００８０】
［比較例２］  厚さ７０μｍのマスク材層を有するマスク一体型表面保護フィルムの作製、半導体チップの製造
＜マスク一体型表面保護フィルムの作製＞
実施例４において、マスク材層の厚さを１０μｍから７０μｍに代えた以外は実施例４と同様にして、キャストフィルムａ（基材フィルム、厚さ１００μｍ）と粘着剤組成物Ｂからなるマスク材層（厚さ７０μｍ）が積層された、マスク一体型表面保護フィルムを得た。【００８１】
＜半導体チップの製造＞
ラミネータＤＲ８５００ＩＩＩ（商品名：日東精機（株）社製）を用いて、スクライブライン付シリコンウェハ（直径８インチ）表面に上記で得られたマスク一体型表面保護フィルムを貼合した。貼合時の温度は２４℃、貼合速度７ｍｍ／ｓｅｃ、貼合圧力は０．３５ＭＰaとした。
その後、ＤＧＰ８７６０（商品名：ディスコ（株）社製）を用いて、上記マスク一体型表面保護フィルムを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。その後、粘着テープをキャストフィルムａに貼りつけ、基材フィルム３ａ（キャストフィルムａ）のみ剥離を行うことで、ウェハ上にマスク材層３ｂのみを残した。
次にＣＯ２レーザーでスクライブライン上のマスク材を除去し、スクライブラインを開口した。
その後、プラズマ発生用ガスとしてＳＦ６ガスを用い、シリコンウェハを１５μｍ／分のエッチング速度でダイシングできるように条件を調整し、マスク材層側からプラズマ照射した。このプラズマダイシングによりウェハを切断して個々のチップに分割した。次いで、実施例４と同じ条件にて３０分間のアッシングを行いマスク材を除去した。その後、ダイシングテープ側から紫外線を照射し（照射量２００ｍＪ／ｃｍ２）、ダイシングテープの粘着力を低減させ、チップをピックアップした。【００８２】
［比較例３］  フォトリソグラフィプロセスによりマスク形成、表面保護テープの作製、半導体チップの製造
＜マスク材付ウェハの作製＞
レーザーを用いてチップサイズ１０ｍｍ×１０ｍｍ、スクライブライン幅７０μｍの８インチスクライブライン付シリコンウェハを作製した。作製したウェハ上にポジ型感光性材料を塗布し、厚み１０μｍのレジストマスク材を形成した。フォトマスクを用いてスクライブライン上のみに紫外線照射を行い、アルカリ性の現像液を用いてスクライブライン上のレジストマスク材を除去し、マスク材付ウェハを作製した。【００８３】
＜紫外線硬化型表面保護テープの作製＞
メタクリル酸を２０ｍｏｌ％、２−エチルヘキシルアクリレートを３０ｍｏｌ％、２−ヒドロキシエチルアクリレートを１０ｍｏｌ％、メチルアクリレート４０ｍｏｌ％を混合し、溶液中で重合することにより質量平均分子量６０万のポリマー溶液を得た。
当該ポリマー溶液に、該ポリマー１００質量部に対して、紫外線反応性樹脂として６官能のウレタンアクリレートオリゴマー（新中村化学工業株式会社製）１００質量部および３官能のウレタンアクリレートオリゴマー（新中村化学工業株式会社製）５０質量部、硬化剤としてコロネートＬ（日本ポリウレタン工業株式会社製、イソシアネート系硬化剤）４．０質量部、光重合開始剤としてイルガキュア１８４（ＢＡＳＦ社製）１０質量部を配合し、粘着剤組成物を得た。
得られた粘着剤組成物を粘着剤層の厚みが３０μｍになるように透明な剥離ライナー上に塗工した。形成された粘着剤層を、厚さ１００μｍのＬＤＰＥ（低密度ポリエチレン）フィルムのコロナ処理面に貼り合せ、厚さ１３０μｍの紫外線硬化型表面保護テープを得た。【００８４】
＜半導体チップの製造＞
ラミネータＤＲ８５００ＩＩＩ（商品名：日東精機（株）社製）を用いて、上記で作製したマスク材付ウェハに前記紫外線硬化型表面保護テープを貼合した。
その後、ＤＧＰ８７６０（商品名：ディスコ（株）社製）を用いて、上記紫外線硬化型表面保護テープを貼り合わせた面とは反対の面（ウェハの裏面）を、ウェハの厚さが５０μｍになるまで研削した。研削後のウェハを、ＲＡＤ−２７００Ｆ（商品名：リンテック（株）社製）を用いて、ウェハの裏面側にダイシングテープを貼り合わせ、ウェハマウントを行った。さらに、紫外線硬化型表面保護テープ面側から高圧水銀ランプを用いて５００ｍＪ／ｃｍ２の紫外線を照射した後、紫外線硬化型表面保護テープの剥離を行った。
その後、実施例４と同じ条件でプラズマエッチングを行い、ウェハのチップ化及びマスク材の除去を行った。更に、実施例４と同じ条件でチップのピックアップを行った。【００８５】
［試験例１］  基材フィルム（表面保護テープ）の剥離性評価
上記各実施例及び比較例の＜半導体チップの製造＞において、ＲＡＤ−２７００Ｆ（商品名：リンテック（株）社製）を用いたウェハからの基材フィルム（表面保護テープ）の剥離性を、下記基準により評価した。
−基材フィルム（表面保護テープ）の剥離性の評価基準−
○：基材フィルム（表面保護テープ）のみ剥離でき、マスク材層のみをウェハ上に残せた。
×：剥離できなかった。又は、マスク材層ごと剥離されてしまった。【００８６】
［試験例２］  プラズマによるマスク材層の除去性評価
上記各実施例及び比較例において、Ｏ２プラズマによるアッシングを行った際の、マスク材層の残留の有無を、レーザー顕微鏡により確認した。
−マスク材層の除去性評価−
○：マスク材層の残留が無い。
×：マスク材層の残留が有る。【００８７】
［試験例３］  スクライブライン上の糊残りの評価
上記各実施例及び比較例の＜半導体チップの製造＞において、基材フィルム（表面保護テープ）剥離後のウェハ表面を顕微鏡で観察し、スクライブライン上の糊残りの有無を調べた。
−スクライブライン上の糊残りの評価基準−
○：糊残りが無い。
×：糊残りが有る。【００８８】
試験例１〜３の結果を下表に示す。
なお、表中の「−」は、評価ができなかったことを示す。【００８９】
【表１】
2017082211.tif 000003
【００９０】
上記表１に示されるように、実施例１〜５は基材フィルム（表面保護テープ）が剥離可能であり、マスク材層のみをウェハ上に残すことができた。その後のＳＦ６によるエッチングではマスク材層が削られることはほとんどなく、次の工程のＯ２によるエッチングにてマスク材層をすべて除去することができた。また、スクライブ面に糊残りも無かったため、チップにバリ等の発生が無くきれいにチップ化することができた。
一方、比較例１および２は、マスク材層のみをウェハ上に残すことはできたが、通常の条件と比較して３倍以上のＯ２プラズマを照射しても、マスク材層がウェハ上に残留してしまう結果となった。これ以上のＯ２プラズマ照射は、ダイシングテープへ影響を及ぼし、ピックアップ性への影響を与える可能性が高い。
比較例３は、レジスト剤と紫外線硬化型の粘着剤が紫外線により反応してしまうことで、表面保護テープを剥離した際にマスク材層についてもすべて剥離してしまった。そのため、その後のプラズマエッチング工程での評価自体ができなかった。【００９１】
本発明をその実施態様とともに説明したが、我々は特に指定しない限り我々の発明を説明のどの細部においても限定しようとするものではなく、添付の請求の範囲に示した発明の精神と範囲に反することなく幅広く解釈されるべきであると考える。【００９２】
本願は、2015年11月9日に日本国で特許出願された特願2015-219735に基づく優先権を主張するものであり、これはここに参照してその内容を本明細書の記載の一部として取り込む。
【符号の説明】
【００９３】
１  半導体ウェハ
２  パターン面
３  マスク一体型表面保護フィルム
３ａ  基材フィルム
３ｂ  マスク材層
４  ウェハ固定テープ
７  チップ
Ｓ  表面
Ｂ  裏面
Ｍ１  ウェハ研削装置
Ｍ２  ピン
Ｍ３  コレット
Ｆ  リングフレーム
Ｌ  ＣＯ２レーザー
Ｐ１  ＳＦ６ガスのプラズマ
Ｐ２  Ｏ２ガスのプラズマ
【図１】
2017082211.tif 000004
【図２】
2017082211.tif 000005
【図３】
2017082211.tif 000006
【図４】
2017082211.tif 000007
【図５】
2017082211.tif 000008
【図６】
2017082211.tif 000009
【国際調査報告】
2017082211.tif 000010
2017082211.tif 000011
2017082211.tif 000012
2017082211.tif 000013